(57)【特許請求の範囲】
【請求項１】
異なった断面形状の繊維を混繊した人工毛髪用繊維であって、
前記人工毛髪用繊維は再生コラーゲン繊維を含み、
前記再生コラーゲン繊維は、楕円形、円形及び多葉形を含む形状からなる群から選ばれる断面形状を有する再生コラーゲン繊維を少なくとも２種含有し、
前記断面が楕円形の再生コラーゲン繊維が２０〜４０質量％の範囲で混繊されていることを特徴とする人工毛髪用繊維。
【請求項２】
前記人工毛髪用繊維は、再生コラーゲン繊維のみから構成されている請求項１に記載の人工毛髪用繊維。
【請求項３】
前記人工毛髪用繊維の繊度が３０〜１２０ｄｔｅｘの範囲である請求項１又は２に記載の人工毛髪用繊維。
【請求項４】
請求項１〜３のいずれか１項に記載の人工毛髪用繊維を含む人工毛髪製品。
【発明の詳細な説明】
【技術分野】
【０００１】
本発明は、再生コラーゲン繊維を含む人工毛髪用繊維及びこれを使用した人工毛髪製品に関するものである。
【背景技術】
【０００２】
再生コラーゲン繊維はたんぱく質で構成されることから、組成が人毛に近似し、風合い（肌さわり）も柔軟で、従来から人工毛髪用繊維として提案されている（特許文献１〜３）。さらに人毛に近似させようとすると、再生コラーゲン繊維の断面を楕円にすることが好ましい。【０００３】
しかし、再生コラーゲン繊維は、光沢が強すぎて見栄えがよくないという問題があった。とくに楕円はその傾向が高い。人毛などに比較して光沢が強いと違和感があり、商品的価値も低いものとなる。
【先行技術文献】
【特許文献】
【０００４】
【特許文献１】特開２００７−１７７３７０号公報
【特許文献２】特開２００７−１６９８０６号公報
【特許文献３】特開２００３−０２７３１８号公報
【発明の概要】
【発明が解決しようとする課題】
【０００５】
本発明は、前記従来の問題を解決するため、断面の異なる再生コラーゲン繊維同士を混繊することにより、光沢を抑え見栄えを良好にした人工毛髪用繊維及びこれを使用した人工毛髪製品を提供する。
【課題を解決するための手段】
【０００６】
本発明の人工毛髪用繊維は、異なった断面形状の繊維を混繊した人工毛髪用繊維であって、前記人工毛髪用繊維は再生コラーゲン繊維を含み、前記再生コラーゲン繊維は、楕円形、円形及び多葉形を含む形状からなる群から選ばれる断面形状を有する再生コラーゲン繊維を少なくとも２種含有し、前記断面が楕円形の再生コラーゲン繊維が２０〜４０質量％の範囲で混繊されていることを特徴とする。
【０００７】
本発明の人工毛髪製品は、前記人工毛髪用繊維を含んでいることを特徴とする。
【発明の効果】
【０００８】
本発明の人工毛髪用繊維及び人工毛髪製品は、再生コラーゲン繊維を含み、楕円形、円形及び多葉形を含む形状からなる群から選ばれる断面形状を有する再生コラーゲン繊維少なくとも２種が混繊されていることにより、光沢を抑え見栄えを良好にできる。
【図面の簡単な説明】
【０００９】
【図１】図１は本発明の製造例１〜５における再生コラーゲン繊維の断面説明図である。
【図２】図２は本発明の製造例６〜８における再生コラーゲン繊維の断面説明図である。
【図３】図３は本発明の製造例９〜１１における再生コラーゲン繊維の断面説明図である。
【図４】図４は本発明の実施例１で得られた人工毛髪用繊維の光沢ランクを示すグラフである。
【図５】図５は本発明の実施例１で得られた人工毛髪用繊維の光沢ランクを示すグラフである。
【図６】図６は本発明の実施例２で得られた人工毛髪用繊維の光沢ランクを示すグラフである。
【図７】図７は本発明の実施例２で得られた人工毛髪用繊維の光沢ランクを示すグラフである。
【図８】図８は本発明の実施例３で得られた人工毛髪用繊維の光沢ランクを示すグラフである。
【図９】図９は本発明の実施例３で得られた人工毛髪用繊維の光沢ランクを示すグラフである。
【図１０】図１０は本発明の実施例４で得られた人工毛髪用繊維の光沢ランクを示すグラフである。
【図１１】図１１は本発明の実施例４で得られた人工毛髪用繊維の光沢ランクを示すグラフである。
【図１２】図１２は本発明の実施例５で得られた人工毛髪用繊維の光沢ランクを示すグラフである。
【図１３】図１３は本発明の実施例５で得られた人工毛髪用繊維の光沢ランクを示すグラフである。
【図１４】図１４は本発明の実施例５で得られた人工毛髪用繊維の光沢ランクを示すグラフである。
【図１５】図１５は本発明の実施例５で得られた人工毛髪用繊維の光沢ランクを示すグラフである。
【図１６】図１６は本発明の実施例６で得られた人工毛髪用繊維の光沢ランクを示すグラフである。
【図１７】図１７は本発明の実施例６で得られた人工毛髪用繊維の光沢ランクを示すグラフである。
【図１８】図１８は本発明の実施例６で得られた人工毛髪用繊維の光沢ランクを示すグラフである。
【図１９】図１９は本発明の実施例７で得られた人工毛髪用繊維の光沢ランクを示すグラフである。
【図２０】図２０は本発明の実施例７で得られた人工毛髪用繊維の光沢ランクを示すグラフである。
【図２１】図２１は本発明の実施例７で得られた人工毛髪用繊維の光沢ランクを示すグラフである。
【図２２】図２２は本発明の実施例７で得られた人工毛髪用繊維の光沢ランクを示すグラフである。
【図２３】図２３は本発明の実施例７で得られた人工毛髪用繊維の光沢ランクを示すグラフである。
【図２４】図２４は本発明の実施例８で得られた人工毛髪用繊維の光沢ランクを示すグラフである。
【図２５】図２５は本発明の実施例８で得られた人工毛髪用繊維の光沢ランクを示すグラフである。
【図２６】図２６は本発明の実施例８で得られた人工毛髪用繊維の光沢ランクを示すグラフである。
【図２７】図２７は本発明の実施例８で得られた人工毛髪用繊維の光沢ランクを示すグラフである。
【図２８】図２８は本発明の製造例９〜１１における再生コラーゲン繊維を製造するための口金ノズルの断面説明図である。
【図２９】図２９は本発明の比較例１で得られた人工毛髪用繊維の光沢ランクを示すグラフである。
【図３０】図３０は本発明の比較例１で得られた人工毛髪用繊維の光沢ランクを示すグラフである。
【図３１】図３１は本発明の比較例１で得られた人工毛髪用繊維の光沢ランクを示すグラフである。
【図３２】図３２は本発明の比較例１で得られた人工毛髪用繊維の光沢ランクを示すグラフである。
【発明を実施するための形態】
【００１０】
本発明の人工毛髪用繊維は、異なった断面形状の繊維を混繊したものである。断面形状としては、楕円形、丸形、多葉形、多角形、まゆ形、ドッグボーン形、半月形、三日月形、キ形、湿式紡糸における溶媒の凝固に伴なう不定形など様々な形状があるが、本発明においては少なくとも楕円形、円形、及び多葉形を含む形状から選ばれる断面形状を有する少なくとも２種の繊維を用いる。もちろん、他の断面形状の繊維を含んでいても良い。前記において、多葉形は３〜１０葉形が好ましい。また、混繊は繊維を混合することであり、その混合手段は、紡糸工程、延伸工程、熱処理工程、トウ工程、カット工程の前後などでどのような工程で混繊しても良い。
【００１１】
本発明においては、再生コラーゲン繊維１００質量％であって異形断面繊維の混繊でも構わないし、再生コラーゲン繊維を含む繊維であって異形断面繊維の混繊でも構わない。再生コラーゲン繊維の混合率は、好ましくは５０〜１００質量％である。さらに好ましくは６０〜１００質量％、とくに好ましくは７０〜１００質量％である。再生コラーゲン繊維を含み他の繊維も含む場合、他の繊維としては特に限定されないが、塩化ビニル系繊維、アクリル系繊維、モダアクリル系繊維、ポリエステル系繊維、ポリアミド系繊維、ポリオレフィン系繊維、人毛などを用いることができる。
【００１２】
本発明の再生コラーゲン繊維において、楕円断面を含む２成分断面（他方の断面は円形断面或いは多葉形断面）の再生コラーゲン繊維を含む場合には、全ての人工毛髪用繊維１００質量％に対して断面が楕円の再生コラーゲン繊維が１〜４９質量％の範囲で混繊されていることが好ましい。下限値のより好ましい範囲としては５質量％、更に好ましくは１０質量％、特に好ましくは２０質量％であり、上限値のより好ましい範囲としては４８質量％、更に好ましくは４５質量％である。
【００１３】
本発明の再生コラーゲン繊維において、楕円断面を含まずに円形断面と多葉形断面の再生コラーゲン繊維を含有する場合には、円形断面と多葉形断面の再生コラーゲン繊維の混合率は、質量比で、円形断面／多葉形断面＝１／９９〜９９／１であることが好ましく、５／９５〜９５／５であることがより好ましく、５／９５〜８０／２０であることがさらに好ましく、５／９５〜６０／４０であることがさらにより好ましく、５／９５〜４０／６０であることが特に好ましい。
【００１４】
本発明の再生コラーゲン繊維において、円形、楕円形、多葉形の３成分の断面の再生コラーゲン繊維を含む場合には、３成分断面の全ての再生コラーゲン繊維１００質量％に対して楕円断面の再生コラーゲン繊維は５０質量％含まれていても構わない。また、繊度が７８ｄｔｅｘの楕円断面の再生コラーゲン繊維を５０質量％含む場合は、円形断面と多葉形断面の再生コラーゲン繊維の混合率は、質量比で、円形断面／多葉形断面＝５０／０〜５／４５であることが好ましい。また、繊度が６５ｄｔｅｘの楕円断面の再生コラーゲン繊維を５０質量％含む場合は、円形断面と多葉形断面の再生コラーゲン繊維の混合率は、質量比で、円形断面／多葉形断面＝４０／１０〜５／４５であることが好ましい。また、繊度が５８ｄｔｅｘの楕円断面の再生コラーゲン繊維を５０質量％含む場合は、円形断面と多葉形断面の再生コラーゲン繊維の混合率は、質量比で、円形断面／多葉形断面＝４０／１０〜５／４５であることが好ましい。また、繊度が５０ｄｔｅｘの楕円断面の再生コラーゲン繊維を５０質量％含む場合は、円形断面と多葉形断面の再生コラーゲン繊維の混合率は、質量比で、円形断面／多葉形断面＝１０／４０〜５／４５であることが好ましい。
【００１５】
また、円形断面と多葉形断面の再生コラーゲン繊維の混合率が、質量比で円形断面／多葉形断面＝３０／１５〜５／４０の範囲であれば楕円断面の再生コラーゲン繊維が５５質量％程度含まれていても構わない。
【００１６】
多葉形については５〜８葉形がより好ましく、６葉形がさらに好ましい。
【００１７】
前記人工毛髪用繊維の繊度は３０〜１２０ｄｔｅｘの範囲であることが好ましい。この繊度は人毛に近く風合いも良好だからである。
【００１８】
本発明の人工毛髪製品は、カツラ、部分カツラ、ウイッグ、ウィービングなどいかなる製品であってもよい。
【００１９】
繊維はストレート状であるのが好ましいが、人工毛髪として一般的に適用されるカール、ウェーブ、パーマなどの変形をさせてもよい。
【００２０】
再生コラーゲン繊維の原料は、牛、豚、馬、鹿、兎、鳥、魚などの動物の皮膚、骨、腱などである。これらの原料から可溶化コラーゲン溶液を製造し、この可溶化コラーゲン水溶液を紡糸し、再生コラーゲン繊維とし、アルミニウム化合物で架橋する。紡糸直後において、緻密なアルミニウム架橋を行うことにより、本発明の再生コラーゲン繊維が得られる。
【００２１】
上記再生コラーゲンの製造方法としては、例えば特開２００２−２４９９８２号公報に開示されているように、原料は床皮の部分を用いるのが好ましい。床皮は、たとえば牛、豚、馬、鹿、兎、鳥、魚等の動物から得られるフレッシュな床皮や塩漬けした生皮より得られる。これら床皮は、大部分が不溶性コラーゲン繊維からなり、通常網状に付着している肉質部分を除去し、腐敗・変質防止のために用いた塩分を除去したのちに用いられる。また、前記動物の骨、腱など他の材料も同様に用いることができる。
【００２２】
この不溶性コラーゲン繊維には、グリセライド、リン脂質、遊離脂肪酸等の脂質、糖タンパク質、アルブミン等のコラーゲン以外のタンパク質等、不純物が存在している。これらの不純物は、繊維化するにあたって光沢や強度等の品質、臭気等に多大な影響を及ぼす。したがって、たとえば石灰漬けにして不溶性コラーゲン繊維中の脂肪分を加水分解し、コラーゲン繊維を解きほぐした後、酸・アルカリ処理、酵素処理、溶剤処理等のような一般に行われている皮革処理を施し、予めこれらの不純物を除去しておくことが好ましい。
【００２３】
前記のような処理の施された不溶性コラーゲンは、架橋しているペプチド部を切断するために、可溶化処理が施される。前記可溶化処理の方法としては、一般に採用されている公知のアルカリ可溶化法や酵素可溶化法等を適用することができる。前記アルカリ可溶化法を適用する場合には、たとえば塩酸等の酸で中和することが好ましい。なお、従来から知られているアルカリ可溶化法の改善された方法として、特公昭４６−１５０３３号公報に記載された方法を用いても良い。
【００２４】
前記酵素可溶化法は、分子量が均一な再生コラーゲンを得ることができるという利点を有するものであり、本発明において好適に採用しうる方法である。かかる酵素可溶化法としては、たとえば特公昭４３−２５８２９号公報や特公昭４３−２７５１３号公報等に記載された方法を採用することができる。さらに、前記アルカリ可溶化法及び酵素可溶化法を併用しても良い。
【００２５】
このように可溶化処理を施したコラーゲンにｐＨの調整、塩析、水洗や溶剤処理等の操作をさらに施した場合には、品質等の優れた再生コラーゲンを得ることが可能なため、これらの処理を施すことが好ましい。得られた可溶化コラーゲンは、たとえば１〜１５質量％、好ましくは２〜１０質量％程度の所定濃度の原液になるように塩酸、酢酸、乳酸等の酸でｐＨ２〜４．５に調整した酸性溶液を用いて溶解される。なお、得られたコラーゲン水溶液には必要に応じて減圧攪拌下で脱泡を施し、水不溶分である細かいゴミを除去するために濾過を行ってもよい。得られる可溶化コラーゲン水溶液には、さらに必要に応じてたとえば機械的強度の向上、耐水・耐熱性の向上、光沢性の改良、紡糸性の改良、着色の防止、防腐等を目的として安定剤、水溶性高分子化合物等の添加剤が適量配合されてもよい。
【００２６】
前記のようにして得られた可溶化コラーゲン水溶液を繊維にするには湿式紡糸法を用いる。可溶化コラーゲン水溶液は、たとえば紡糸ノズルを通して無機塩水溶液に吐出することにより再生コラーゲン繊維を形成できる。無機塩水溶液としては、たとえば硫酸ナトリウム、塩化ナトリウム、硫酸アンモニウム等の水溶性無機塩の水溶液が用いられる。通常これらの無機塩の濃度は１０〜４０質量％に調整される。無機塩水溶液のｐＨは、たとえばホウ酸ナトリウムや酢酸ナトリウム等の金属塩や塩酸、ホウ酸、酢酸、水酸化ナトリウム等を配合することにより、通常ｐＨ２〜１３、好ましくはｐＨ４〜１２となるように調整する。ｐＨが前記の範囲であれば、コラーゲンのペプチド結合が加水分解を受け難く、目的とする再生コラーゲン繊維が得られる。また、無機塩水溶液の温度は特に限定されないが、通常３５℃以下であることが望ましい。温度が３５℃以下であれば、可溶性コラーゲンが変性を起こさず、強度を高く維持でき、安定した製造ができる。なお、温度の下限は特に限定されないが、通常無機塩の溶解度に応じて適宜調整することができる。
【００２７】
前記コラーゲンの遊離アミノ基を、β―位又はγ―位に水酸基又はアルコキシ基を有する炭素数主鎖が２〜２０のアルキル基で修飾する。前記炭素数主鎖とは、アミノ基に結合したアルキル基の連続した炭素鎖を示すものであり、他の原子を介在して存在する炭素数は考慮しないものとする。遊離アミノ基を修飾する反応としては、通常知られているアミノ基のアルキル化反応を用いることができる。反応性、反応後の処理の容易さ等から前記β―位に水酸基又はアルコキシ基を有する炭素数２〜２０のアルキル基は、下記一般式（２）で表わされる化合物であることが好ましい。
―ＣＨ２―ＣＨ（ＯＸ）―Ｒ  （２）
（式中、Ｒは、Ｒ１−、Ｒ２−Ｏ−ＣＨ２−又はＲ２−ＣＯＯ−ＣＨ２−で表される置換基を示し、前記置換基中のＲ１は炭素数２以上２０以下の炭化水素基又はＣＨ２Ｃｌであり、Ｒ２は炭素数４以上２０以下の炭化水素基を示し、Ｘは水素又は炭化水素基を示す。）
【００２８】
一般式（２）の好ましい例としては、グリシジル基、１−クロル―２―ヒドロキシプロピル基、１，２−ジヒドロキシプロピル基が挙げられる。加えて、グリシジル基がコラーゲン中の遊離アミノ基に付加した構造が挙げられる。さらには、前述の好ましい基に記載されたアルキル基に含まれる水酸基を開始点として、用いたエポキシ化合物が開環付加、及び又は開環重合した構造が挙げられ、このときの付加及び／又は重合の末端構造として、前述のアルキル基の構造を有しているものが挙げられる。
【００２９】
前記再生コラーゲンの遊離アミノ基を構成するアミノ酸としては、リジン及びヒドロキシリジンが挙げられる。さらに、本来コラーゲンを構成するアミノ酸としてはアルギニンで存在するものの、前記再生コラーゲンを得るために、アルカリ条件下で加水分解を行う際に、一部加水分解が進行して生じたオルニチンのアミノ基もアルキル化反応される。加えて、ヒスチジンに含まれる２級アミンによっても反応が進行する。
【００３０】
遊離アミノ基の修飾率は、アミノ酸分析により測定することが可能であり、アルキル化反応前の再生コラーゲン繊維のアミノ酸分析値、又は原料として用いたコラーゲンを構成する遊離アミノ酸の既知組成を基準に算出される。尚、本発明におけるアミノ基の修飾では、β―位又はγ―位に水酸基又はアルコキシ基を有する炭素数２以上のアルキル基で修飾された構造が、遊離アミノ基の５０％以上であれば良く、その他の部分は遊離アミノ基のままでもよいし他の置換基で修飾された構造であっても良い。再生コラーゲンの遊離アミノ酸の修飾率は５０％以上である必要があり、より好ましくは、６５％以上、更に好ましくは８０％以上である。反応率が低い場合、耐熱性で良好な特性が得られない。
【００３１】
ここで、遊離アミノ基の修飾においては、通常、遊離アミノ基１つあたり１分子のアルキル化剤が反応する。もちろん２分子以上反応していてもよい。さらに、遊離アミノ基に結合したアルキル基のβ―位又はγ―位に存在する水酸基又はアルコキシ基又はその他の官能基を介して、分子内又は分子間での架橋反応が存在していても良い。アルキル化反応の具体例としては、エポキシ化合物の付加反応、α―位又はβ―位に水酸基又はこの誘導体を有するアルデヒド化合物の付加反応とこれに続く還元反応、β―位又はγ―位に水酸基又はアルコキシ基を有する炭素数２以上のハロゲン化物、アルコール及びアミン等の置換反応が挙げられるが、これに限定されるものではない。
【００３２】
本発明において、アルキル化反応剤として使用しうる有機化合物としては、アルデヒド類、エポキシ類、フェノール誘導体等が挙げられる。この中では反応性・処理条件の容易さからエポキシ化合物による修飾反応が、優れた特性を示すことから好ましい。特に単官能エポキシ化合物が好ましい。
【００３３】
ここで用いられる単官能エポキシ化合物の具体例としては、たとえば、酸化エチレン、酸化プロピレン、酸化ブチレン、酸化イソブチレン、酸化オクテン、酸化スチレン、酸化メチルスチレン、エピクロロヒドリン、エピブロモヒドリン、グリシドール等のオレフィン酸化物類、グリシジルメチルエーテル、ブチルグリシジルエーテル、オクチルグリシジルエーテル、ノニルグリシジルエーテル、ウンデシルグリシジルエーテル、トリデシルグリシジルエーテル、ペンタデシルグリシジルエーテル、２−エチルヘキシルグリシジルエーテル、アリルグリシジルエーテル、フェニルグリシジルエーテル、クレジルグリシジルエーテル、ｔ−ブチルフェニルグリシジルエーテル、ジブロモフェニルグリシジルエーテル、ベンジルグリシジルエーテル、ポリエチレンオキシドグリシジルエーテル等のグリシジルエーテル類、蟻酸グリシジル、酢酸グリシジル、アクリル酸グリシジル、メタクリル酸グリシジル、安息香酸グリシジル等のグリシジルエステル類、グリシジルアミド類等が挙げられるが、かかる例示のみに限定されるものではない。
【００３４】
単官能エポキシ化合物の中でも、再生コラーゲンの吸水率が低下するため、下記一般式（１）で表される単官能エポキシ化合物を用いて処理することが好ましい。
【００３５】
【化１】
0005462792.tif 000002
【００３６】
但し、上記式（１）中、ＲはＲ１−、Ｒ２−Ｏ−ＣＨ２−またはＲ２−ＣＯＯ−ＣＨ２−で表される置換基を示し、Ｒ１は炭素数２以上２０以下の炭化水素基またはＣＨ２Ｃｌであり、Ｒ２は炭素数４以上２０以下の炭化水素基を示す。
【００３７】
このようにして得られた再生コラーゲン繊維は、水又は無機塩の水溶液で膨潤した状態になっている。この膨潤体は再生コラーゲンの重量に対して４〜１５倍の水又は無機塩の水溶液を含有した状態が良い。水又は無機塩の水溶液の含有量が４倍以上では再生コラーゲン繊維中のアルミニウム塩含有量が多いため、耐水性が充分となる。また１５倍以下であれば、強度が低下せず、取扱い性は良好である。
【００３８】
膨潤した再生コラーゲン繊維は、次いでアルミニウム塩の水溶液に浸漬する。このアルミニウム塩水溶液のアルミニウム塩としては、次の式、Ａｌ（ＯＨ）ｎＣｌ３−ｎ、又はＡｌ２（ＯＨ）２ｎ（ＳＯ４）３−ｎ（式中、ｎは０．５〜２．５である）で表される塩基性塩化アルミニウム又は塩基性硫酸アルミニウムが好ましい。具体的には、例えば硫酸アルミニウム、塩化アルミニウム、ミョウバン等が用いられる。これらのアルミニウムは単独で又は２種以上混合して用いることができる。このアルミニウム塩水溶液のアルミニウム塩濃度としては、酸化アルミニウムに換算して０．３〜５質量％であることが好ましい。アルミニウム塩の濃度が０．３質量％以上であれば、再生コラーゲン繊維中のアルミニウム塩含有量が高く、耐水性が充分となる。また５質量％以下であれば、処理後もそれほど硬くなく、取り扱い性が良好である。
【００３９】
このアルミニウム塩水溶液のｐＨは、例えば塩酸、硫酸、酢酸、水酸化ナトリウム、炭酸ナトリウム等を用いて通常２．５〜５に調整する。このｐＨは、２．５以上であればコラーゲンの構造を良好に維持できる。ｐＨが５以下であれば、アルミニウム塩の沈殿も生じず、均一に浸透し易くなる。このｐＨは、最初は２．２〜３．５に調整して充分にアルミニウム塩水溶液を再生コラーゲン内に浸透させ、その後に、例えば水酸化ナトリウム、炭酸ナトリウム等を添加して３．５〜５に調整して処理を完結させることが好ましい。塩基性の高いアルミニウム塩を用いる場合には、２．５〜５の最初のｐＨ調整だけでもかまわない。また、このアルミニウム塩水溶液の液温は特に限定されないが、５０℃以下が好ましい。この液温が５０℃以下であれば、再生コラーゲンの変性や変質は起きにくい。
【００４０】
このアルミニウム塩水溶液に再生コラーゲン繊維を浸漬する時間は、３時間以上、好ましくは６〜２５時間とする。この浸漬時間は、３時間以上であればアルミニウム塩の反応が進み、再生コラーゲンの耐水性が充分となる。また、浸漬時間の上限には特に制限はないが、２５時間以内でアルミニウム塩の反応は充分に進行し、耐水性も良好となる。なお、アルミニウム塩が再生コラーゲン中に急激に吸収されて濃度むらを生じないようにするため、塩化ナトリウム、硫酸ナトリウム、塩化カリウム等の無機塩を適宜前記アルミニウム塩の水溶液に添加しても良い。
【００４１】
本発明においては、処理終了後の繊維に含有されるアルミニウム含量が１〜１０質量％となるように処理することが好ましい。さらに好ましい範囲は３〜９質量％である。アルミニウム含有量が、１質量％より少ないと、湿触感が不良となる傾向にある。また１０質量％をこえると、処理後の繊維が硬くなって風合いを損ねてしまう傾向にある。
【００４２】
このようにアルミニウム塩で処理された再生コラーゲン繊維は、ついで水洗、オイリング、乾燥を行なう。水洗は、たとえば、１０分間〜４時間流水水洗することにより行なうことができる。オイリングに用いる油剤としては、たとえば、アミノ変性シリコーン、エポキシ変性シリコーン、ポリエーテル変性シリコーンなどのエマルジョンおよびプルロニック型ポリエーテル系静電防止剤からなる油剤などを用いることができる。乾燥温度は、好ましくは１００℃以下、さらに好ましくは７５℃以下、乾燥時の荷重は、１ｄｔｅｘに対して０．０１〜０．２５ｇ、好ましくは０．０２〜０．１５ｇの重力下で行なうことが好ましい。
【００４３】
ここで、水洗を施すのは、塩による油剤の析出を防止したり、乾燥機内で乾燥時に再生コラーゲン繊維から塩が析出し、かかる塩によって再生コラーゲン繊維に切れが発生したり、生成した塩が乾燥機内で飛散し、乾燥機内の熱交換器に付着して伝熱係数が低下するのを防ぐためである。また、オイリングを施した場合には、乾燥時における繊維の膠着防止や表面性の改善に効果がある。
【００４４】
また、コラーゲン溶液の紡糸の際には、溶液中又は紡出直前に顔料や染料を混合して着色することもできる（原着法）。使用する顔料や染料は用途に応じて、紡糸工程での溶出分離が無いこと、また使用製品の要求品質に対応して種類や色相を選択することができる。また必要に応じて、充填剤、老化防止剤、難燃剤、酸化防止剤等を添加することもできる。
【実施例】
【００４５】
以下に実施例を示して、本発明の具体的な実施態様をより詳細に説明するが、本発明は、この実施例のみに限定されない。【００４６】
（１）光沢
１００本のフィラメント繊維束を自然光の中で目視により観察し、次のように５段階評価した。
５：人毛に等しい光沢である。
４：人毛よりやや光沢が強い。
３：人毛より光沢が強い。
２：人毛よりかなり光沢が強い。
１：人毛より相当光沢が強く、かけ離れている。【００４７】
（２）繊度
オートバイブロ式繊度測定器Ｄｅｎｉｅｒ Ｃｏｍｐｕｔｅｒ（登録商標）ＤＣ−７７
Ａ（サーチ（株）製）を用いて温度２０±２℃、相対湿度６５±２％の雰囲気中で繊度を測定した。【００４８】
（製造例１）
牛の床皮を原料とし、アルカリで可溶化した皮片に３０質量％に希釈した過酸化水素水溶液を投入後、乳酸水溶液で溶解し、ｐＨ３．５、固形分７．５質量％に調整した原液を作製した。原液を減圧下で撹拌脱泡機（（株）ダルトン製、８ＤＭＶ型）により撹拌脱泡処理し、ピストン式紡糸原液タンクに移送し、さらに減圧下で静置して、脱泡を行なった。かかる原液をピストンで押し出した後、ギアポンプ定量送液し、孔径１０μｍの焼結フィルターで濾過後、紡糸ノズル（ノズル形状楕円、図１の名称「楕円１００」のノズル形状）を通し、硫酸ナトリウム２０質量％を含有してなる２５℃の凝固浴（ホウ酸および水酸化ナトリウムでｐＨ１１に調整）へ紡出速度５ｍ／分で吐出した。【００４９】
つぎに、得られた再生コラーゲン繊維を、エピクロロヒドリン１．７質量％、水酸化ナトリウム０．０２４６質量％、および硫酸ナトリウム（東ソー（株）製中性無水芒硝を使用）１７質量％を含有した水溶液に２５℃で４時間浸漬した後、さらに反応液温度を４３℃に昇温して２時間浸漬した。反応終了後に反応液を除去後、２５℃の水を用いて３回バッチ水洗を行なった。この後、硫酸アルミニウム（日本軽金属（株）製  硫酸バンドを使用）５．０質量％、クエン酸三ナトリウム塩（扶桑化学工業（株）製  精製クエン酸ナトリウムＭを使用）０．９質量％、水酸化ナトリウム１．２質量％を含有した水溶液に３０℃で浸漬し、反応開始から２時間後、３時間後および４時間後にそれぞれ５質量％水酸化ナトリウム水溶液を反応液に添加した。その後、２５℃の水を用いて３回バッチ水洗を行なった。【００５０】
ついで、作製した繊維の一部をアミノ変性シリコーンのエマルジョンおよびプルロニック型ポリエーテル系静電防止剤からなる油剤を満たした浴槽に浸漬して油剤を付着させた。５０℃に調整した熱風対流式乾燥機を用いて緊張下で乾燥させた。得られた繊維は断面が楕円で繊度は１００ｄｔｅｘであった。得られた繊維を「楕円１００」とする。【００５１】
（製造例２）
ノズル形状楕円、図１の名称「楕円７８」のノズル形状の紡糸ノズルを通した他は、製造例１と同様にして再生コラーゲン繊維を製造した。得られた繊維は断面が楕円で繊度は７８ｄｔｅｘであった。得られた繊維を「楕円７８」とする。【００５２】
（製造例３）
ノズル形状楕円、図１の名称「楕円６５」のノズル形状の紡糸ノズルを通した他は、製造例１と同様にして再生コラーゲン繊維を製造した。得られた繊維は断面が楕円で繊度は６５ｄｔｅｘであった。得られた繊維を「楕円６５」とする。【００５３】
（製造例４）
ノズル形状楕円、図１の名称「楕円５８」のノズル形状の紡糸ノズルを通した他は、製造例１と同様にして再生コラーゲン繊維を製造した。得られた繊維は断面が楕円で繊度は５８ｄｔｅｘであった。得られた繊維を「楕円５８」とする。【００５４】
（製造例５）
ノズル形状楕円、図１の名称「楕円５２」のノズル形状の紡糸ノズルを通した他は、製造例１と同様にして再生コラーゲン繊維を製造した。得られた繊維は断面が楕円で繊度は５２ｄｔｅｘであった。得られた繊維を「楕円５２」とする。【００５５】
（製造例６）
紡糸ノズルを円形（孔径０．２２ｍｍ）とした他は、製造例１と同様にして再生コラーゲン繊維を製造した。得られた繊維は断面が円で繊度は５２ｄｔｅｘであった。得られた繊維を「○５２」とする。【００５６】
（製造例７）
紡糸ノズルを円形（孔径０．２５ｍｍ）とした他は、製造例１と同様にして再生コラーゲン繊維を製造した。得られた繊維は断面が円で繊度は６５ｄｔｅｘであった。得られた繊維を「○６５」とする。【００５７】
（製造例８）
紡糸ノズルを円形（孔径０．１９ｍｍ）とした他は、製造例１と同様にして再生コラーゲン繊維を製造した。得られた繊維は断面が円で繊度は３９ｄｔｅｘであった。得られた繊維を「○３９」とする。【００５８】
（製造例９）
紡糸ノズルを６葉形（図１の名称「＊５２」のノズル形状）とした他は、製造例１と同様にして再生コラーゲン繊維を製造した。得られた繊維は断面が６葉形で繊度は５２ｄｔｅｘであった。得られた繊維を「＊５２」とする。【００５９】
（製造例１０）
紡糸ノズルを６葉形（図１の名称「＊６５」のノズル形状）とした他は、製造例１と同様にして再生コラーゲン繊維を製造した。得られた繊維は断面が６葉形で繊度は６５ｄｔｅｘであった。得られた繊維を「＊６５」とする。【００６０】
（製造例１１）
紡糸ノズルを６葉形（図１の名称「＊３９」のノズル形状）とした他は、製造例１と同様にして再生コラーゲン繊維を製造した。得られた繊維は断面が６葉形で繊度は３９ｄｔｅｘであった。得られた繊維を「＊３９」とする。【００６１】
（製造例１２）
ポリエチレンテレフタレート（三菱化学社製“ＢＫ−２１８０”）を水分量１００ｐｐｍ以下に乾燥後、溶融紡糸機（シンコーマシナリー社製“ＳＶ３０”）を用いて、バレル設定温度２８０℃で扁平比が１：１．８（長軸２．２ｍｍ、短軸１．２２ｍｍ）の楕円形断面ノズル孔を有する紡糸ノズルにより溶融ポリマーを吐出し、２０℃の冷却風により空冷し、１００ｍ／分の速度で巻き取って未延伸糸を得た。得られた未延伸糸に対し、８５℃に加熱したヒートロールを用いて４倍に延伸し、１８０℃に加熱したヒートロールを用いて熱処理を行い、３０ｍ／分の速度で巻き取った。得られた繊維は断面が楕円形で繊度は７０ｄｔｅｘであった。得られた繊維を「楕円７０ＰＥＴ」とする。【００６２】
（製造例１３）
紡糸ノズルを円形（孔径１．３ｍｍ）とした他は、製造例１２と同様にしてポリエステル繊維を製造した。得られた繊維は断面が円形で繊度は５０ｄｔｅｘであった。得られた繊維を「○５０ＰＥＴ」とする。【００６３】
（製造例１４）
紡糸ノズルを６葉形（図２８のａ：１．４４ｍｍ、ｂ：１．０５ｍｍ、Ｒ：０．２６ｍｍ）とした他は、製造例１２と同様にしてポリエステル繊維を製造した。得られた繊維は断面が６葉形で繊度は５０ｄｔｅｘであった。得られた繊維を「＊５０ＰＥＴ」とする。【００６４】
以上で得られた製造例１〜１４の繊維の結果を表１にまとめて示す。【００６５】
【表１】
0005462792.tif 000003
【００６６】
また、各再生コラーゲン繊維の断面を図１〜３に示し、図２８に前記断面６葉形の口金ノズルの形状を示す。図２８において、ａは断面６葉形の外接直径、ｂは断面６葉形の内接直径、Ｒは一つの葉の半径を示す。具体的数値は図３中に示す。【００６７】
（実験例１−１〜１−１４）
製造例２と９、製造例２と６の繊維を表２に示すように組み合わせて混繊し、光沢を測定した。繊維の混合比率と光沢の結果を表２、図４、図５に示した。
【００６８】
【表２】
0005462792.tif 000004
【００６９】
表２からわかるように、楕円形の断面形状の再生コラーゲン繊維を１〜４５質量％と６葉形断面の組み合わせ、又は楕円断面繊維２０〜５０質量％と丸断面の再生コラーゲン繊維を混繊すると、光沢ランクは算術平均値よりも相乗的に高くなり、光沢を抑え見栄えを良好にできた。【００７０】
（実験例２−１〜２−１１）
製造例３と９、製造例３と６の繊維を表３に示すように組み合わせて混繊し、光沢を測定した。繊維の混合比率と光沢の結果を表３、図６、図７に示した。
【００７１】
【表３】
0005462792.tif 000005
【００７２】
表３からわかるように、楕円形の断面形状の再生コラーゲン繊維を２０〜４５質量％と６葉形断面の組み合わせ、又は楕円断面繊維２０〜４８質量％と丸断面の再生コラーゲン繊維を混繊すると、光沢ランクは算術平均値よりも相乗的に高くなり、光沢を抑え見栄えを良好にできた。【００７３】
（実験例３−１〜３−１１）
製造例４と９、製造例４と６の繊維を表４に示すように組み合わせて混繊し、光沢を測定した。繊維の混合比率と光沢の結果を表４、図８、図９に示した。
【００７４】
【表４】
0005462792.tif 000006
【００７５】
表４からわかるように、楕円形の断面形状の再生コラーゲン繊維を２０〜４５質量％と６葉形断面の組み合わせ、又は楕円断面繊維２０〜４８質量％と丸断面の再生コラーゲン繊維を混繊すると、光沢ランクは算術平均値よりも相乗的に高くなり、光沢を抑え見栄えを良好にできた。【００７６】
（実験例４−１〜４−９）
製造例５と６、製造例５と９の繊維を表５に示すように組み合わせて混繊し、光沢を測定した。繊維の混合比率と光沢の結果を表５、図１０、図１１に示した。
【００７７】
【表５】
0005462792.tif 000007
【００７８】
表５からわかるように、楕円形の断面形状の再生コラーゲン繊維を２０〜４０質量％と６葉形断面の組み合わせ、又は楕円断面繊維２０〜４０質量％と丸断面の再生コラーゲン繊維を混繊すると、光沢ランクは算術平均値よりも相乗的に高くなり、光沢を抑え見栄えを良好にできた。【００７９】
（実験例５−１〜５−１８）
製造例２と、製造例７，８，１０，１１の繊維を表６に示すように組み合わせて混繊し、光沢を測定した。繊維の混合比率と光沢の結果を表６、図１２〜図１５に示した。
【００８０】
【表６】
0005462792.tif 000008
【００８１】
表６からわかるように、楕円形の断面形状の再生コラーゲン繊維を２０〜５０質量％混繊することにより、光沢ランクは算術平均値よりも相乗的に高くなり、光沢を抑え見栄えを良好にできた。【００８２】
（実験例６−１〜６−１７）
製造例１と６と９の繊維を表７に示すように組み合わせて混繊し、光沢を測定した。繊維の混合比率と光沢の結果を表７、図１６〜図１８に示した。
【００８３】
【表７】
0005462792.tif 000009
【００８４】
表７からわかるように、楕円１００と＊５２の組合せでは楕円１００が２０〜４５質量％で、また、楕円１００と○５２の組合せでは楕円１００が２０〜５０質量％で、また＊５２と○５２の組合せでは＊５２が５〜９５質量％で、光沢ランクは算術平均値よりも相乗的に高くなり、光沢を抑え見栄えを良好にできた。【００８５】
（実験例８−１〜８−３９）
製造例２又は３の繊維に、製造例６及び９の繊維を表８に示すように組み合わせて混繊し、光沢を測定した。繊維の混合比率と光沢の結果を表８、図１９〜図２３に示した。
【００８６】
【表８】
0005462792.tif 000010
【００８７】
表８（楕円断面形状、丸断面形状及び６葉形断面形状の３成分からなる）からわかるように
・楕円７８が５５質量％の場合  ○５２／＊５２＝５／４０〜３０／１５
・楕円７８が５０質量％の場合  ○５２／＊５２＝５／４５〜５０／０
・楕円７８が４０質量％の場合  ○５２／＊５２＝０／６０〜６０／０
・楕円６５が５０質量％の場合  ○５２／＊５２＝５／４５〜４５／５
・楕円６５が４０質量％の場合  ○５２／＊５２＝０／６０〜６０／０
で、光沢ランクは算術平均値よりも相乗的に高くなり、光沢を抑え見栄えを良好にできた。【００８８】
（実験例９−１〜９−３０）
製造例４又は５の繊維に、製造例６及び９の繊維を表９に示すように組み合わせて混繊し、光沢を測定した。繊維の混合比率と光沢の結果を表９、図２４〜図２７に示した。
【００８９】
【表９】
0005462792.tif 000011
【００９０】
表９（楕円断面形状、丸断面形状及び６葉形断面形状の３成分からなる）からわかるように
・楕円５２が５０質量％の場合  ○５２／＊５２＝５／４５〜１０／４０
・楕円５２が４０質量％の場合  ○５２／＊５２＝０／６０〜６０／０
・楕円５８が５０質量％の場合  ○５２／＊５２＝５／４５〜４０／１０
・楕円５８が４０質量％の場合  ○５２／＊５２＝０／６０〜６０／０
で、光沢ランクは算術平均値よりも相乗的に高くなり、光沢を抑え見栄えを良好にできた。【００９１】
（実験例１０−１〜１０−４）
製造例６（○５２）及び製造例９（＊５２）の繊維と、ポリエステル繊維：カネカ社製商品名“ＦＵＴＵＲＡ”、繊度６５ｄｔｅｘとモダアクリル繊維：カネカ社製商品名“ＢＲＩＴＥ”、繊度５８．８ｄｔｅｘとを表１０に示す割合で混繊した。この結果を表１０に示した。
【００９２】
【表１０】
0005462792.tif 000012
【００９３】
表１０から明らかなとおり、本発明の実験例品（Ｎｏ．１０−３，１０−４）は光沢が低く見栄えを良好にできた。
【００９４】
（比較例１）
製造例１２〜１４で得られたポリエステル繊維を表１１に示す割合で混繊し、光沢を測定し、その結果を表１１及び図２９〜３１に示した。【００９５】
【表１１】
0005462792.tif 000013
【００９６】
表１１から明らかなように、楕円形、円形及び多葉形を含む形状からなる群から選ばれる断面形状を有するポリエステル繊維を２種以上含んでいても、再生コラーゲン繊維を含んでない、比較例１の全てにおいて、光沢ランクは算術平均値より相対的に低かった。
【図１】
0005462792.tif 000014
【図２】
0005462792.tif 000015
【図３】
0005462792.tif 000016
【図４】
0005462792.tif 000017
【図５】
0005462792.tif 000018
【図６】
0005462792.tif 000019
【図７】
0005462792.tif 000020
【図８】
0005462792.tif 000021
【図９】
0005462792.tif 000022
【図１０】
0005462792.tif 000023
【図１１】
0005462792.tif 000024
【図１２】
0005462792.tif 000025
【図１３】
0005462792.tif 000026
【図１４】
0005462792.tif 000027
【図１５】
0005462792.tif 000028
【図１６】
0005462792.tif 000029
【図１７】
0005462792.tif 000030
【図１８】
0005462792.tif 000031
【図１９】
0005462792.tif 000032
【図２０】
0005462792.tif 000033
【図２１】
0005462792.tif 000034
【図２２】
0005462792.tif 000035
【図２３】
0005462792.tif 000036
【図２４】
0005462792.tif 000037
【図２５】
0005462792.tif 000038
【図２６】
0005462792.tif 000039
【図２７】
0005462792.tif 000040
【図２８】
0005462792.tif 000041
【図２９】
0005462792.tif 000042
【図３０】
0005462792.tif 000043
【図３１】
0005462792.tif 000044
【図３２】
0005462792.tif 000045